細胞が接着し、そして増殖する細胞培養表面に関し、そしてこれは、種々の治療的および美容的な組織工学/外科的手順のために、この表面からの接着細胞の脱着を可能にする。本発明はまた、組織工学で使用する治療的ビヒクルであって、このビヒクルはプラズマ重合によって得られる細胞培養表面に一体化、または適用され、それに対して少なくとも1つの細胞が可逆的に接着され得、該表面は少なくとも5%の酸性官能基を含むことで特徴付けられるビヒクルを提供する。明細書中に記載の発明。組織工学は、臨床および美容外科の多くの領域に関して密接な関係を有する新興の科学である。具体的には、組織工学は、組織および/または器官を機能的な状態に戻すための、損傷したおよび/または病的な組織の置換および/または復元(restoration)および/または修復(repair)に関連する。制限のためでなく、組織工学は挫傷、または熱傷、または静脈または糖尿病性潰瘍による組織の治癒の失敗の結果として起こる創傷を修復するための皮膚移植片の供給に有用である。組織工学はまた、関節炎のような変性疾患による関節の置換;様々な環境要因(例えば喫煙、食事)および/または動脈/心臓弁の置換を含む先天的な心疾患の結果としての損傷による冠動脈の置換;臓器移植;消化性潰瘍の修復;骨粗鬆症のような疾患によって起こる骨組織の置換;神経筋疾患または傷害による損傷の結果としての筋肉および神経の置換、および泌尿器科学の疾患を阻止するための膀胱材料の置換の間に実施される。残念ながら、インビトロで細胞/組織を培養することは、組織工学が直面する問題の一部分のみをあらわす。多くの例で、培養中の細胞の増殖は主な障害ではない。マトリックス支持体、細胞外マトリックスタンパク質をコートした包帯剤(dressing)、包帯、硬膏)を介する細胞/組織の転移である。置換組織の転移に適切なビヒクルは、それらが組織工学で有用である場合、ある必要条件を満たさなければならない。転移ビヒクルは任意で以下の特徴を有する;i)それらは細胞がしっかりと接着し得る表面を提供する;ii)それらは接着細胞が接着表面に妨害されずに増殖および分裂することを可能にする;iii)適当な場合、それらは接着細胞の分化(または未分化)状態に影響を与えない接着表面を提供する;iv)それらは細胞を滅菌および免疫学的に無症候性状態に維持する;v)それらは患者に対して最小限に毒性である;vi)それらは細菌またはウイルス性疾患を伝達しない;そしてvii)それらは接着細胞が容易に脱離し、そして続いて置換、復元または修復が必要な組織部位に侵入する表面を提供する。細胞が接着、成長、および培養中で増殖する基板を提供する多くの表面が同定され、そして前述の特徴を発現する細胞型のすぐれた例はケラチノサイトである。細胞の接着および増殖および成長を支持する好ましい基板はコラーゲンIであるが、他のものも調査された(1)。コラーゲン−グリコサミノグリカン(C−GAG)基板に播種または沈着させ、そして熱傷に移植して培養代用皮膚(CSS)を形成して、14−28日後に永続する皮膚組織に発展した(2)。ケラチノサイトはまた、インビトロで、合成親水性ポリマー支持体上で成長し得る(3)。ケラチノサイトは、ポリ(ヒドロキシエチルメタクリレート)支持体上に移植され、そしてこれらは再構築されていない表皮および正常ヒト皮膚のサイトケラチンパターンにおいて違いのない、改善した創傷床の治癒を示した(4)。以前の研究が、どのようにカルボン酸含有プラズマコポリマーが7日間ケラチノサイトの接着および増殖を促進するのか示した(5)。細胞外マトリックスタンパク質の、ヒトケラチノサイトの接着、増殖および皮膚創傷床モデルへの転移に対する影響も研究された(6)。Matrigel、コラーゲンIおよびIVは、最初の接着を増強し、RGD、ビトロネクチン、フィブロネクチン、および照射3T3線維芽細胞はしないことが見出された。細胞の増殖はまた、matrigel、コラーゲンIおよびIV、および照射3T3線維芽細胞上で積極的に影響される(最初の接着より低い程度であるが)ことが見出された。後者の基板上で増殖するケラチノサイトは、単純なインビトロ創傷床モデルへ転移する能力を維持していた。限定された表面における細胞の培養は、分化した細胞の課題に的をしぼらなかった。分化した細胞型の研究に通常使用される線維芽細胞は、培養中でかなりの多形質発現を維持し、そして比較的培養しやすい。対照的に、ケラチノサイトは通常、インビボで基底表皮層(ここでケラチノサイトは、下にある真皮と接着している基底膜と接触している)から上部表皮層へ、上向きに移動しながらプログラムされた分化を受ける。後者の層で、ケラチノサイトは核を失い、そして最終分化を受ける。ある分化のポイントを通過すると、それらは移動または増殖できず、そして主に皮膚のバリア機能を果たす。培養中のケラチノサイトは、ほとんどの培養条件で最終分化を受け、そして不利な条件には未熟な分化によって反応する。従って、課題は、理想的にはそれ自身は分化を促進せず、そして理想的には適当な培地と共に、ケラチノサイトのような細胞を増殖する表現型に維持し得る表面を確立することである。そこでそれらは接着、そして続いてインビトロ創傷床モデルに転移することが可能である。組織工学および創傷修復を考える場合、いくつかの異なるアプローチが可能である。表皮置換は、シート単独として、またはビヒクルとともに培養したケラチノサイトからなり、そして通常インビトロでコンフルエントになるまで増殖した自己由来(患者自身の)上皮細胞を培養することを含む。「既成の」解決として非自己由来のバージョンが利用可能であるが、非自己由来細胞が適合性である証拠はない。それらは生物学的包帯として作用し得る。これらの理由のために、非自己由来の製品(EpiceltmおよびActiceltm)の臨床的成功は、まちまちであった。調査中の別の製品、Laserskinは、ケラチノサイト送達システムとしてヒアルロン酸を使用するが、当業者が使用する場合、そのキャリアを照射3T3線維芽細胞の層と共にプライムしてケラチノサイトの増殖を促進する。他もまた、インタクトなシートを形成する前のケラチノサイト転移のためのフィルムキャリアを調査している。真皮置換は、線維芽細胞(およびいくつかの場合には内皮細胞)による浸入、接着、増殖および新マトリックス産生のための、支持構造または埋め込まれたマトリックスを含む。Integratmは、シリコンで裏打ちしたシート上でコンドロイチン−6−硫酸と架橋したウシ真皮コラーゲンIの真皮成分を使用する。線維芽細胞および表皮細胞と共に播種された改変体も検討中である。合成マトリックスは3/4週後に分解し、そして分層メッシュ移植の前の新真皮形成を促進する。Allodermtmは、ドナーの線維芽細胞(スクリーニングした皮膚バンクドナー由来)を含む、凍結乾燥ヒト脱表皮化(de−epidermised)真皮である。Xenodermtmは、同様に、ブタ真皮を利用する。それはマトリックスの創傷床への組み込みを可能にし、低い免疫原性を示し、そして宿主細胞との再集合(re−population)を可能にする。他はまた、支持体としてコラーゲンを基にしたポリマー、または合成マトリックスを、実験的創傷に播種されないで(unseeded)埋め込まれた場合に細胞内への成長を支持することが示された、ケラチノサイトおよび線維芽細胞の伝達のために開発中である。現在検討されている最も有望な製品、Dermagrafttmは、同種線維芽細胞と共に播種されたPGA/PLAマトリックスを利用する。4週後に埋め込まれたマトリックスの完全な吸収が見られ、そして細胞はコラーゲンI−III−VI、エラスチン、フィブロネクチン、およびデコリンを沈着させる。播種されないバージョンは、移植片のつきを支持しなかった。この製品の利点は、ケラチノサイトと共に播種された場合、創傷の収縮を遅らせることができることであり、そして非コラーゲン性のマトリックスは免疫原性/BSE転移に関連する問題を克服する。代用皮膚は、真皮および表皮置換を両方組み合わせる。Appligraftmは、同種異系の線維芽細胞を播種したコラーゲンIゲルを同種異系のケラチノサイトのコンフルエントなシートと組み合わせる。真皮病変(lesion)における同種異系のケラチノサイトおよび線維芽細胞の長期生存率について疑問があるが、生存能力のある同種細胞が修復過程を促進し得る生物学的メディエーター(例えば成長因子)を伝達し得ることが可能である。創傷治癒システムを提供する上記の解決(患者組織、すなわち自己組織由来の材料を使用するもの以外)は、感染性薬剤を寄付供給源から治療される患者へ転移させる可能性に悩むことが、当業者に明らかである。異種移植は依然として、組織工学においてヒト組織の使用の代替として、一般社会による一般的な受け入れが必要である。創傷の前治療、マトリックス支持体の選択(細胞増殖のための)、および同種異系の細胞の使用に関するいくつかの問題はまた完全に解決されていないが、創傷修復に対する組織工学アプローチは、存在する治療に比べて有意な治療的有用性を示すことに疑いはほとんどない。上記の記述から、ケラチノサイトは組織工学で使用する組織の研究にすぐれたモデルシステムを提供することが明らかである。組織工学が直面する最も重要な問題は、細胞/組織の培養および患者への転移のために理想的なビヒクルの、全ての必要条件を満たし得る基板の供給である。細胞培養ウェアおよび生物学的移植片またはビヒクルは、典型的には細胞の接着、成長および増殖を可能にするポリマーから製造、またはそれでコートされる。多くの場合、その基板/ビヒクルが培養細胞/組織を埋め込む手段として使用される場合、それと結合して使用される埋め込みマトリックスは生物分解性であり得る(第WO90/12603号を参照のこと)。細胞の接着および増殖を促進する基板の処理は、上記分野で周知である。第WO89/02457号および第WO90/02145号は、細胞の接着を促進する表面の化学的修飾を開示している。第WO89/02457号は、ポリテトラフルオロエチレン(Teflon(登録商標)tm)および他のフルオロカーボンポリマーの化学的修飾およびその内皮細胞培養における使用に関連する。第WO90/02145号は、細胞/組織培養に使用する様々な型の基板をコートするのに使用する、中和されたパーフルオロ−3,6−ジオキサ−4−メチル−7−オクテンスルホニルフッ化物のコポリマーおよびモノマーテトラフルオロエチレンの使用を記載している。米国特許第4,919,659号は、細胞が接着および増殖する表面をコートするための、プラズマ重合可能ガス(例えば、アセトン、メタノール、エチレンオキシド)の使用を記載している。コートした表面は、増強されたフィブロネクチン(細胞接着ポリペプチド)の結合を示し、そして従って処理表面への細胞の接着を促進する。このように処理した表面は、生物学的移植片および細胞培養ウェアのための品物を提供するのに有用である。典型的には、ポリエステル、ポリテトラフルオロエチレンまたはポリウレタンのような材料を、プラズマ重合ガスでコートし、そして次いでフィブロネクチンと接触させる。フィブロネクチン吸着表面は、コントロール表面と比べた場合、増強されたマウス3T3細胞の接着を示す。【0018】プラズマは通常電場によって活性化されたイオン化ガスである。それらはイオン、電子、中性のもの(neutrals)(ラジカル、準安定のもの、基底および励起状態の種)および電磁放射を含む、高度に反応性の化学的環境である。減圧下でレジメが達成され得、ここで電子の温度はイオンおよび中性のものの温度と実質的に異なる。このようなプラズマは、「コールド」または「非平衡」プラズマと呼ばれる。Press、London、1985)。その有機化合物は、多くの場合「モノマー」と呼ばれる。沈着物は多くの場合「プラズマポリマー」と呼ばれる。そのような重合の様式の利点は、以下のものを含む:超薄層のピンホールのないフィルム沈着;プラズマポリマーは広い範囲の基板に沈着し得る;その過程は溶媒を含まず、そしてプラズマポリマーは夾雑物を含まない。本発明者らは、細胞/組織培養に使用するのに適当な基板をコートするための、プラズマポリマー沈着を開発した(5、7、8)。薄いポリマーフィルムは揮発性有機化合物のプラズマから得ることができる(10-2mmbarの減圧下、そして理想的には<100°C)。プラズマポリマー沈着において、一般的に出発化合物またはイオン化ガスの広範囲のフラグメンテーションおよび広い範囲の得られたフラグメントが存在し、または官能基が望ましくなく沈着に組み込まれる。本発明者らは、低いプラズマ入力パワー(低いプラズマパワー/モノマー流速比)を採用することによって、高い程度の官能基保持を有するフィルムを作ることが可能であることを示した。そのような低いパワー/速度比の例は、2W/2.0sccmである。他の比較的低い比が使用され得、そして当業者に公知である。【0020】これはアクリル酸に関して示された(9)。炭化水素(例えば1,7−オクタジエン)とアクリル酸の共重合は、得られたプラズマコポリマー(PCP)における表面官能基の濃度に対してある程度のコントロールを可能にする(7)。PCPは、ジオメトリーに関係なくほとんどの表面に直接沈着し得、これはPCPを、ガーゼおよび線維、ならびに細胞培養のためのプラスチックウェアのような表面を処理するのに理想的にさせる。これは明らかに、PCPを臨床的適用のために有用にする。ここで細胞は、創傷床または組織修復/復元の部位へ適用する前に、PCPでコートした2次元または3次元支持体上で増殖し得る。本発明者らは、プラズマポリマー/コポリマーでコートした表面上でヒトケラチノサイトを培養した。低いパワー/モノマー流速比の使用は、酸を含むモノマー(この例ではアクリル酸)の酸性官能基が、プラズマ−ガスからプラズマポリマー/コポリマー沈着までほとんど完全に保存される(保持される)プラズマポリマー/コポリマーを産生する。酸を含むモノマー/炭化水素の共重合化比に依存する、プラズマポリマー/コポリマー中の酸性官能基の量(濃度/密度)をいわない。【0022】これらの表面上で培養したケラチノサイトは、未分化の状態で接着、成長、および増殖するだけでなく、表面から脱離してそして創傷床モデルに転移する。この方法でケラチノサイトの転移を促進する表面は、創傷治癒の分野で非常に有望であることを示す。本発明者らは、これらの好ましい特徴を、本発明者らの処理表面の高酸性官能基および細胞の脱離を促進する接着表面の性質に帰する。本明細書中における高酸性官能基への言及は、5−20%の表面酸性官能基、およびより理想的には20%より多い表面酸性官能基の量を有する表面を含むよう意図される。そのパーセンテージは、この型の環境における炭素原子のパーセントをいう。20%の酸性官能基は、プラズマポリマー中100個の炭素中20個が酸性型環境にあることを意味する。本発明の最初の局面によって、少なくとも1つの細胞が放出可能に接着し得、そして高酸性官能基を有する少なくとも1つの細胞培養表面が提供される。本明細書中において、高酸性官能基への言及は、5−20%の間または20%より多い表面酸性官能基を含む表面に関連する。接着表面における酸性官能基は、増強された細胞の接着を引き起こすことが当業者に明らかである(5、7、10−12)。本発明者らは、低いプラズマパワー/モノマー流速比における細胞培養表面のプラズマ重合が、ポリマーでコートされた表面における高酸性官能基の保持を生じることを見出した。100%のアクリル酸で処理した細胞培養表面で培養された細胞は、増強された処理表面からの脱離を示し、それによって脱上皮化(de−epidermised)真皮(DED)のケラチノサイトの浸透を促進する。100%のアクリル酸から産生されたプラズマポリマーは、細胞接着のために最適な酸性官能基の割合を含まないかもしれない。アクリル酸と炭化水素のプラズマ共重合(例えば、そして制限のためでなく、1,7−オクタジエン)は、沈着過程に対してある程度のコントロールを可能にし、およびケラチノサイトが接着、増殖、およびそれから脱離する表面の供給を可能にする。典型的には、モノマーフロー中50%を超えるアクリル酸で処理した細胞培養表面は、使用した酸の濃度に依存して、5−21%の間の酸性官能基を有するプラズマポリマー表面を産生する。100%のアクリル酸で処理した表面は、約21%の酸性表面官能基を産生する。本発明の好ましい実施形態では、上記表面は、少なくとも1つの細胞が成長および増殖し得る基板を提供する。好ましくは、上記表面は、上記細胞の成長および増殖を未分化状態で促進する。上記表面は、組織の型に依存して、上記細胞の成長および増殖を分化状態において促進する。本発明のなおさらなる好ましい実施形態では、上記表面は、それに接着する細胞に免疫反応を誘発せず、その結果これらは、患者に伝達された場合に、免疫反応を引き起こさない。本発明のなおさらなる好ましい実施形態では、上記表面は、最低限の患者毒性を有し、そしてそのためそれに接着した細胞が患者に伝達される場合、好ましくない反応を誘発しない。本発明のなおさらなる好ましい実施形態では、上記表面は、哺乳類由来の細胞、そしてより好ましくはヒト由来の細胞とともに使用するのに適当である。本発明のさらなる好ましい実施形態では、上記表面は、以下の細胞型のいずれか1つと共に使用するのに適当である;ケラチノサイト;軟骨細胞;骨芽細胞;内皮細胞。理想的には、上記細胞はケラチノサイトである。カルボン酸官能基によって提供される。少なくとも5%、そしてより通常には5〜20%の間の表面酸性官能基である。理想的には上記酸性官能基は、アクリル酸によって提供される。上記酸性官能基は、プロピオン酸によって提供される。本発明のなおまたさらなる好ましい実施形態では、典型的には上記表面は、基板を酸性モノマーのプラズマコポリマーでコートすることによって提供される。制限のためでなく、アクリル酸および炭化水素、例えば、そして制限のためでなく、1,7−オクタジエンである。理想的には、アクリル酸は、50〜100%で提供され、そして1,7−オクタジエンはガスフィード中で0〜50%で提供される。本発明の細胞培養表面は、例えば、そして制限のためでなく、急性および/または慢性および/または軽度のおよび/または重度の皮膚創傷(静脈および糖尿病性潰瘍を含む);および/または軟骨修復;および/または骨修復;および/または筋肉修復;および/または神経修復;および/または結合組織修復;および/または血管修復;および/または膀胱修復に対する適用の前に、コートした基板上で細胞が増殖し得る臨床的適用に有用であることが、当業者に明らかである。本発明はまた、組織工学ビヒクルの不可欠の部分として上記表面を提供することによって、任意の前述の細胞培養表面を提供する。本発明の2番目の局面に従って、組織工学で使用するビヒクルが提供され、ここで上記ビヒクルは、上記表面が高酸性官能基を有することで特徴付けられる、少なくとも1つの細胞が可逆的に接着し得る細胞培養表面と一体化、またはそれに適用される。【0037】ビヒクルは、本発明によって表面で培養された細胞を組織工学で使用し得る、あらゆる構造として定義され得る。マトリックスおよびポリマーフィルム。本発明の好ましい実施形態では、選択された細胞が接着する本発明による表面を含む治療的ビヒクルが提供される。ここで上記治療的ビヒクルは、治療的組織工学を必要とする患者に適用および/または埋め込むために適合させられる。本発明のさらなる好ましい実施形態では、外科的埋め込み処置で使用するために細胞が接着した本発明による表面を含むマトリックス材料(例えば、そして制限のためでなく、合成または天然に存在する、および長期間有効な、または生物分解性のマトリックス材料)を含む治療的ビヒクルが提供される。本発明のなおさらなる好ましい実施形態では、上記治療的ビヒクルはケラチノサイトを含む。本発明の第3の局面によって、美容組織工学で使用するための、本発明の任意の局面または実施形態による細胞培養表面を含む美容ビヒクルが提供される。本発明の第4の局面によって、本発明の任意の以前の局面または実施形態による表面を調製する方法が提供され、この方法は以下を包含する:i)選択された比の酸を含むモノマーおよび炭化水素をガスフィード中で混合する工程;ii)この混合物のプラズマを産生する工程;およびiii)適当な基板をこのプラズマでコーティングして高酸性官能基を保持する表面ポリマー/コポリマーを提供する工程。【0044】プラズマの産生は、低いかまたは高いパワーのいずれか、そして持続波またはパルスプラズマのいずれかを使用し得ることが、当業者に明らかである。好ましくは、このプラズマパワーは0〜50Wのプラズマパワーおよび0〜20sccmの流速を用いて、通常は持続波条件下で産生される。パルス波が使用される場合、当業者に公知であるようにプラズマパワーおよび流速について対応する補正が行われる。本発明の好ましい方法では、酸はアクリル酸であり、そして炭化水素はジエン、そして特にジ−不飽和アルケン、例えば1,7−オクタジエンである。本発明のさらなる好ましい方法では、プラズマはガスフィード中に50〜100%の不飽和酸(例えばアクリル酸)、および0〜50%のヘキサンまたはジエン(例えば1,7−オクタジエン)を含む。0の酸(例えばアクリル酸)およびヘキサンまたはジエン(例えば1,7−オクタジエン)を含む。本発明は例えば、以下の項目を提供する。(項目1)少なくとも1つの細胞が放出可能に接着し得る細胞培養表面であって、該表面は、高酸性官能基を有する、細胞培養表面。(項目2)前記表面が、少なくとも1つの細胞が成長および増殖し得る基板を提供する、項目1に記載の細胞培養表面。(項目3)前記表面は、前記細胞の成長および増殖を未分化状態で促進する、項目1または2に記載の細胞培養表面。(項目4)前記表面は、前記細胞の成長および増殖を分化状態において促進する、項目1または2に記載の細胞培養表面。(項目5)前記表面は、それに接着する細胞に免疫反応を誘発しない、項目1〜4のいずれかに記載の細胞培養表面。(項目6)前記表面は、最低限の患者毒性を有する、項目1〜5のいずれかに記載の細胞培養表面。(項目7)前記表面が哺乳類起源の細胞と使用するのに適当である、項目1〜6のいずれかに記載の細胞培養表面。(項目8)前記哺乳類細胞がヒトである、項目7に記載の細胞培養表面。(項目9)前記表面が以下の細胞型のいずれか1つと使用するのに適当である、項目1〜8のいずれかに記載の細胞培養表面:ケラチノサイト;軟骨細胞;骨芽細胞;内皮細胞;尿路上皮細胞;上皮細胞。(項目10)前記細胞型がケラチノサイトである、項目9に記載の細胞培養表面。(項目11)前記表面の酸性官能基がカルボン酸によって提供される、項目1〜10のいずれかに記載の細胞培養表面。(項目12)カルボン酸のプラズマ重合によって得られる細胞培養表面。(項目13)前記表面の酸性官能基が5〜20%の間の酸性官能基である、項目1〜12のいずれかに記載の細胞培養表面。(項目14)前記表面の酸性官能基が20%より多い酸性官能基である、項目1〜12のいずれかに記載の細胞培養表面。(項目15)前記酸性官能基がプロピオン酸によって提供される、項目1〜14のいずれかに記載の細胞培養表面。(項目16)前記酸性官能基がアクリル酸によって提供される、項目1〜14のいずれかに記載の細胞培養表面。(項目17)前記表面が、酸含有モノマーのプラズマコポリマーで基板をコーティングすることによって提供される、項目1〜16のいずれかに記載の細胞培養表面。(項目18)前記コポリマーがアクリル酸および炭化水素の混合物である、項目17に記載の細胞培養表面。(項目19)前記炭化水素が1,7−オクタジエンである、項目18に記載の細胞培養表面。(項目20)ガスフィード中でアクリル酸が50〜100%で提供され、そして1,7−オクタジエンが0〜50%で提供される、項目18または19に記載の細胞培養表面。(項目21)項目1〜20のいずれかに記載の細胞培養表面を含む、組織工学において使用するためのビヒクル。(項目22)項目21に記載のビヒクルであって、該ビヒクルが、選択された細胞が接着する項目1〜20のいずれかに記載の細胞培養表面を含む治療的ビヒクルであり、該治療的ビヒクルが、治療的組織工学を必要とする患者に適用および/または埋め込むために適合させられる、ビヒクル。(項目23)前記治療的ビヒクルがマトリックス材料を含み、そして、前記細胞が外科的埋め込み処置で使用するためのものである、項目22に記載の治療的ビヒクル。(項目25)項目1〜20のいずれかに記載の細胞培養表面を含む美容ビヒクル。(項目26)項目1〜20のいずれかに記載の細胞培養表面を調製する方法であって、以下:i)酸を提供する工程;ii)該酸のプラズマを産生する工程;およびiii)基板を該プラズマでコーティングして、高い酸性官能基を有する表面ポリマーを提供する工程を包含する、方法。(項目27)前記酸がアクリル酸またはプロピオン酸である、項目27に記載の方法。(項目28)項目1〜20のいずれかに記載の細胞培養表面を調製する方法であって、以下:i.ガスフィード中で選択された比の酸を含むモノマーおよび炭化水素を混合する工程;ii.該混合物のプラズマを産生する工程;およびiii.適当な基板を該プラズマでコーティングして、高い酸性官能基を有する表面ポリマー/コポリマーを提供する工程、を包含する、方法。(項目29)前記プラズマが0〜50Wのプラズマパワーおよび0〜20sccmの流速を用いて持続波条件下で産生される、項目26〜28のいずれかに記載の方法。(項目30)前記プラズマがパルス波条件を用いて産生される、項目26〜28のいずれかに記載の方法。(項目31)前記酸がアクリル酸であり、そして前記炭化水素が1,7−オクタジエンである、項目28〜30のいずれかに記載の方法。(項目32)前記プラズマが前記ガスフィード中で50〜100%のアクリル酸および0〜50%の1,7−オクタジエンを含む、項目31に記載の方法。0のアクリル酸および1,7−オクタジエンを含む、項目31に記載の方法。0の酸および炭化水素を含む、項目28に記載の方法。※以下のタグをホームページ中に張り付けると便利です。収集に関しては慎重に行っておりますが、もし掲載内容に関し異議がございましたらお問い合わせください、速やかに情報を削除させていただきます。